КОМПОЗИЦИЯ КОНСИСТЕНТНОЙ СМАЗКИ И СПОСОБЫ ИЗГОТОВЛЕНИЯ КОМПОЗИЦИИ КОНСИСТЕНТНОЙ СМАЗКИ

2
1. Композиция негидроксидной консистентной смазки, содержащая базовое масло и неомыленный загуститель, который содержит частицы аморфного гидрофильного диоксида кремния и одну или несколько металлических солей различных органических кислот, где частицы диоксида кремния характеризуются определяемой по методу БЭТ площадью удельной поверхности, равной, по меньшей мере, 50 м/г, и, по меньшей мере, 80% частиц диоксида кремния характеризуются средним размером частиц 5-50 нм, и где количество металлической соли (солей) составляет 4-25% (масс.) в расчете на совокупную массу композиции консистентной смазки.
2. Композиция консистентной смазки по п.1, где одной или несколькими металлическими солями являются по существу чистые металлические соли.
3. Композиция консистентной смазки по п.1, где частицами диоксида кремния являются частицы аморфного гидрофильного коллоидального диоксида кремния.
4. Композиция консистентной смазки по п.2, содержащая один тип металлической соли органической кислоты.
5. Композиция консистентной смазки по п.4, где органическая кислота одной металлической соли содержит 18 атомов углерода.
6. Композиция консистентной смазки по п.1, содержащая первую металлическую соль органической кислоты и вторую металлическую соль органической кислоты, где органическая кислота первой металлической соли и органическая кислота второй металлической соли содержат различные количества атомов углерода.
7. Композиция консистентной смазки по п.6, где органическая кислота первой металлической соли содержит 2-16 атомов углерода, а органическая кислота второй металлической соли содержит 20-24 атомов углерода.
8. Композиция консистентной смазки по п.1, содержащая первую металлическую соль органической кислоты, вторую металлическую соль органической кислоты и третью металлическую соль органической кислоты, где каждая органическая кислота, выбираемая из органической кислоты первой металлической соли, органической кислоты второй металлической соли и органической кислоты третьей металлической соли, содержит отличное от других количество атомов углерода.
9. Композиция консистентной смазки по п.8, где органическая кислота с первым металлом содержит 2-16 атомов углерода, органическая кислота второй металлической соли содержит 20-24 атомов углерода, а органическая кислота третьей металлической соли содержит 18 атомов углерода.
10. Композиция консистентной смазки по любому одному из пп.1-9, содержащая, по меньшей мере, металлическую соль 12-гидроксистеариновой кислоты.
11. Способ изготовления композиции консистентной смазки по любому одному из пп.1-10, где данный способ включает перемешивание базового масла, частиц аморфного гидрофильного диоксида кремния и одной или нескольких металлических солей различных органических кислот в любом возможном порядке следования и проведение до или после перемешивания для частиц аморфного гидрофильного диоксида кремния, одной или нескольких металлических солей различных органических кислот или их смеси механической обработки, тепловой обработки или как механической обработки, так и тепловой обработки.
12. Способ изготовления композиции консистентной смазки по п.11, включающий следующие далее последовательные стадии:
(а) проведение для частиц аморфного гидрофильного диоксида кремния механической обработки, тепловой обработки или как механической обработки, так и тепловой обработки; и
(b) перемешивание таким образом полученных частиц аморфного гидрофильного диоксида кремния с базовым маслом и одной или несколькими металлическими солями различных органических кислот для получения композиции консистентной смазки.
13. Способ изготовления композиции консистентной смазки по п.11, включающий следующие далее последовательные стадии:
(а) перемешивание частиц аморфного гидрофильного диоксида кремния с базовым маслом и одной или несколькими металлическими солями различных органических кислот для получения композиции консистентной смазки; и
(b) проведение для таким образом полученной композиции консистентной смазки механической обработки, тепловой обработки или как механической обработки, так и тепловой обработки.
14. Способ по любому одному из пп.11-13, где при тепловой обработке используют температуру 45-90°С.
15. Применение композиции консистентной смазки по любому одному из пп.1-10 для смазывания подшипника, зубчатой передачи или муфты.